L'invention concerne un produit inhibiteur de brasage elle s'étend au procédé de fabrication de ce produit. les produits inhibiteurs de brasage ont pour fonction, au cours d'une opération de brasage, de limiter la réaction de bra sage à des zones déterminées pour éviter que la brasure ne s' éten- de par coulée ou diffusion en dehors de ces zones. En particulier, les tales à braser sont généralement mises au contact de supports pendant l'opération de brasage et il convient que ceux-ci ne soient pas affectés par la réaction sous peine d'être brasés aux tales et de ne pouvoir Outre séparés de celles-ci après l'opération ; un pro duit inhibiteur de brasage est à cet effet interposé entre ces sup ports et les tales. les produits inhibiteurs de brasage actuellement connus sont à base de composés organiques et le carbone qu'ils contiennent provoque à la température élevée à laquelle s'effectue le brasage (de l'ordre de ioooo C) une fragilisation du matas et, par diffu sion vers les zones à braser, une réduction des caractéristiques de soudabilité rendant la soudure ultérieure délicate et amoindrissant les qualités de la soudure obtenue. La présente invention se propos. de fournir un produit granulaire inhibiteur de brasage dépourru de l'inconvénient sus évoqué Le produit granulaire conforme à l'invention est à base de fluorure de magnésium anhydre. Il est, de préférence, fabriqué en chauffant à une température élevée, notamment de l'ordre de 108Q à 1100 C, une poudre de fluorure de magnésium, (du type de celles qui se trouvent dans le commerce), avantageuv4sent additionnée d'un faible pourcentage de fluorure d'ammonium, juseu'à obtenir des bri quettes anhydres, puis en concassant lesdites briquettes jusqu'à une granulométrie d'éterminée, en particulier de 1 'ordre de quelques dixièmes de millimètres. l'adjonction de fluorure d'ammonium permet d'éliminer pratiquement toute trace de magnésie parasite qui se trouve généra lement dans les poudres de fluorure de magnésium disponibles dans le commerce. De préférence, le fluorure d'ammonium choisi sera un fluorure acide. Selon un mode opératoire conduisant à un produit d'excel lente qualité, le chauffage est effectué sous atmosphère protec trice hydrogénée, pendant un laps de temps de Tordre de une à trois heures. le produit granulaire ainsi obtenu est mélangé à un liant avant d'être utilisé et le mélange est déposé avant l'opération de brasage sur les zones a. protéger. Ce produit ne contient aucun composé de carbone et son chauffage à haute température ne produit au cours du brasage aucun effet préjudiciable sur les caractéristiques des tôles et s'oppose avec efficacité à l'extension de la brasure vers les zones ainsi protégées. ligotons que ce produit est strictement neutre à ltéc-ard des atmosphères halogènées sous lesquelles sont généralement effectuées les opérations de orasage. Bien entendu la présente invention n'est pas limitée aux termes de la description qui précède mais comprend toutes les variantes à la portée de l'homme de l'art. REVENDICATIONS 1 - lrocédé de fabrication d'un produit inhibiteur de brasage caractérisé en ce qu'il consiste à chauffer à une température élevée une-poudre de fluorure de magnésium pour obtenir des briquettes anhydres, et a concasser lesdites briquettes @ une granulométrie déterminée. 2 - procédé de fabrication seloij la revendication 1 caractérisé en ce que à la poudre de fluorure ae ma@@ésium est additionnée un faible pourcentage de fluorure d'ammonium. 3 - Procédé de fabrication selon l'une aes revendications 1 ou 2 caractérisé en ce que la température de chauffage est de l'ordre de 1080 à 1100 C. 4 - Procédé de fabrication selon l'une des revendications 1, 2 ou 3 caractérisé en ce que le chauffage est réalis pendant un laps de temps de l'ordre de 1 à 3 heures. 5 - procécé ae fabrication selon l'une des @evendica- tions 1, 2 3 ou 4 caractérisé en ce que le chauffage ent effectué sous atmosphère protectrice hydrogénée. 6 - Procédé de fabrication selon la revendication 2 caractérisé en ce que le fluorure d'ammonium choisi est un fluorure acide d'ammonium.] 7 - Produit inhibiteur de brasage @arnetérisé en ce ou'il est @ base de fluorure de magnésium anhydre. 8 - Produit granulaire in@i@iteur de brasage caractérisé en ce qu'il est fabriqué par le procédé conforme à l'une des revendications 1, 2, 3, 4, 5 ou 6.